(57)【要約】【課題】本発明は、従来になかった高いマイナスイオン効果と高い吸放湿性を有する敷物類を提供せんとするものである。【解決手段】マイナスイオンを発生するセルロース系繊維からなるフィラメント糸および／またはスパン糸で構成された敷物類であって、該敷物類を構成する糸の単繊維繊度が１．１〜２２デシテックスであり、該セルロース系繊維が、該敷物類の表面を構成しており、かつ、該敷物類から１０００個／ｃｃ以上のマイナスイオンが発生する敷物類。吸放湿性を有するセルロース系繊維からなるフィラメント糸および／またはスパン糸からなる敷物類であって、かつ、該セルロース系繊維が３０℃×９０％ＲＨにおける吸湿率が１８％以上であり、吸放湿率差（△ＭＲ）が９％以上である敷物類。【選択図】なし【特許請求の範囲】
【請求項１】
マイナスイオンを発生するセルロース系繊維からなるフィラメント糸および／またはスパン糸で構成された敷物類であって、該敷物類を構成する糸の単繊維繊度が１．１〜２２デシテックスであり、該セルロース系繊維が、該敷物類の表面に含まれており、かつ、該敷物類から、本文で定義するイオン発生量測定方法において、１０００個／ｃｃ以上のマイナスイオンが発生することを特徴とする敷物類。
【請求項２】
吸放湿性を有するセルロース系繊維からなるフィラメント糸および／またはスパン糸からなる敷物類であって、かつ、該セルロース系繊維が、本文で定義する吸湿度、吸放湿性測定方法において、３０℃×９０％ＲＨにおける吸湿率が１８％以上であり、吸放湿率差（△ＭＲ）が９％以上であることを特徴とする敷物類。
【請求項３】
該敷物類の表面がループパイルおよび／またはカットパイルの形状を有する敷物類であって、該ループパイルおよび／またはカットパイルの長さ（パイル高さ）が５〜３０ｍｍであることを特徴とする請求項１〜２のいずれかに記載の敷物類。
【請求項４】
該セルロース系繊維が、再生セルロース繊維からなることを特徴とする請求項１〜３のいずれかに記載のセルロース系繊維を含有する敷物類。
【請求項５】
該再生セルロース繊維の原料が、竹、木材パルプ、リンターパルプおよびコットンリンターから選ばれた少なくとも１種からなることを特徴とする請求項１〜４のいずれかに記載の敷物類。
【請求項６】
該再生セルロース繊維の原料が、竹であることを特徴とする請求項１〜５のいずれかに記載の敷物類。
【請求項７】
該敷物類が、ポリエステル系繊維、ポリアミド系繊維およびアクリル系繊維から選ばれた少なくとも１種の合成繊維と、該セルロース系繊維とで混紡、混繊されてなる該フィラメント糸および／またはスパン糸で構成されているか、または、ポリエステル系繊維、ポリアミド系繊維およびアクリル系繊維から選ばれた少なくとも１種の合成繊維と、該セルロース系繊維とで交編織されて構成されていることを特徴とする請求項１〜６のいずれかに記載の敷物類。
【請求項８】
該敷物類が、カーペットであることを特徴とする請求項１〜７のいずれかに記載の敷物類。
【請求項９】
該敷物類が、靴の中敷きで有ることを特徴とする請求項１〜７のいずれかに記載の敷物類。
【発明の詳細な説明】
【０００１】
【発明の属する技術分野】
本発明は、マイナスイオンを安定的に発生する敷物類、および吸放湿性を有するセルロース系繊維を用いた敷物類に関する。更に詳しくは、カーペット、靴の中敷きなどの敷物類に関するものである。
【０００２】
【従来の技術】
近年、地球温暖化や酸性雨などの環境問題が大きく取り上げられている。その中で、特に都会における日常生活では、排気ガス等により空気中のプラスイオンが増加、マイナスイオンが減少した結果、我々の体に対しては酸化腐敗、体内異常ならびに老化等の悪影響や、環境に対しても悪影響が生じていると言われている。今、我々の体や環境、植物、水までが弱酸性化しており、不足しているマイナスイオンを作り出し、弱酸性状態の人体や環境等を中性状態やアルカリ性状態に還元していくのがマイナスイオン効果である。マイナスイオンは自然界で水分の多い森林や滝壺、海岸線などに多く発生し、人々の心を安らげる癒し効果を発揮している。このようなマイナスイオンを発生するものにトルマリン鉱石や竹炭、などが見出されているが、トルマリン鉱石などは、別名電気石と呼ばれ永久自発電気分極をしている物質で、外部からの応力でマイナスイオンを発生する。例えば、微粒子化したトルマリンを有機繊維に固着もしくは含有させたエレクトレット繊維が提案されている（特許文献１参照）。
【０００３】
しかし、元来、トルマリン自体が発するマイナスイオンは微弱であり、また微粒子化したものを繊維への付着させる場合、付着量が３〜４％と微量なため、マイナスイオン効果はそれほど期待できないという問題があった。
【０００４】
また、居住施設、車など乗り物の床面に使用されるカーペット類、または靴の中敷き類などの敷物類としては、これまで数々のマイナスイオンを発生する製品が開発されている。しかしながら、これらはマイナスイオンを発生させるだけのものがほとんどであり、靴の中敷き類などの場合、人が快適と感じるための適度な吸放湿性を同時に有する敷物類はこれまで存在しなかった。
【０００５】
【特許文献１】特公平６−１０４９２６号公報
【０００６】
【発明が解決しようとする課題】
本発明は、かかる従来技術の背景に鑑み、従来になかった高いマイナスイオン効果を有する敷物類、および吸放湿性を有する敷物類を提供せんとするものである。
【０００７】
【課題を解決するための手段】
本発明は、かかる課題を解決するために、次のような手段を採用するものである。
【０００８】
すなわち、本発明の敷物類の一態様は、マイナスイオンを発生するセルロース系繊維からなるフィラメント糸および／またはスパン糸で構成された敷物類であって、該敷物類を構成する糸の単繊維繊度が１．１〜２２デシテックスであり、該セルロース系繊維が、該敷物類の表面に含まれており、かつ、該敷物類から、本文で定義するイオン発生量測定方法において、１０００個／ｃｃ以上のマイナスイオンが発生することを特徴とするものである。
【０００９】
本発明の敷物類の他の一態様は、吸放湿性を有するセルロース系繊維からなるフィラメント糸および／またはスパン糸からなる敷物類であって、かつ、該セルロース系繊維が、本文で定義する吸湿度、吸放湿性測定方法において、３０℃×９０％ＲＨにおける吸湿率が１８％以上であり、吸放湿率差（△ＭＲ）が９％以上であることを特徴とするものである。
【００１０】
【発明の実施の形態】
本発明で用いるセルロース系繊維は、フィラメント糸もしくはスパン糸の形態を有するものである。これらのフィラメント糸およびスパン糸の単繊維繊度は、１．１〜２２デシテックス、好ましくは２．２〜１６．５デシテックスである。
また、総繊度としては、好ましくは３０〜３０００デシテックス、より好ましくは１１０〜２２００デシテックスである。
【００１１】
本発明における敷物としては、通常の織編物でも構わないが、表面形状が立毛形状であるループパイルまたは、カットパイルなどがより好ましい。これは、立毛形状にすることにより、通常の織編物に比べ、繊維表面積が増加するために雰囲気接触面積が増加し、吸湿効果が高まるためである。また、立毛形状であることにより、通常の織編物に比べ、セルロース系繊維が動きやすくなるために、敷物上を人が歩く場合に、繊維同士の摩擦が増加する。これによりマイナスイオンの発生を促す効果が期待できる。
【００１２】
本発明におけるループパイルとは、基布に糸をループ状にタフティングすることにより形成されたもののことをいい、このパイルのループ先端部分をカットして立毛部分をループではなく、糸状としたものをカットパイルという。これらの場合に、単繊維繊度が１．１デシテックス未満であると、立毛部分のへたりなどの問題が生じる。また逆に単繊維繊度が２２デシテックスを超えると、糸自体が硬くなるために、カーペット類の場合は、不快感を生じるなどの問題がある。
【００１３】
また、ループパイルまたはカットパイルの立毛部の長さ（パイル高さ）としては５〜３０ｍｍが好ましい。これは、５ｍｍより短く（低く）なると、繊維表面積が小さくなり、セルロース系繊維の吸放湿効果が減少するためである。逆に３０ｍｍより長くなると、繊維表面積は増加し、吸湿効果は増加するものの、長すぎる（高くなりすぎる）ために立毛部が潰れてしまい、元の立毛形状に復帰しないへたりが発生し易くなるためである。
【００１４】
混紡、混繊した紡績糸や混繊糸を用いて、該敷物類を形成したり、あるいは、他の合成繊維と交編織して、該敷物類を形成したりする際、該セルロース系繊維が、敷物類の表面面積中、好ましくは１０％以上、より好ましくは３０％以上を占め、この面が表面として使用されるよう設計されていることがよい。これは例えば該敷物がカーペットの場合、表面に該セルロース系繊維が位置することによって、カーペットの上を人が歩く時に生じる摩擦によってマイナスイオンの発生が促される。
【００１５】
本発明の一態様は、マイナスイオンを発生するセルロース系繊維を用いることにある。ここでいうイオン発生量は、測定装置内に３枚の平行に並べられたプレート（平行平板形）の間にイオンを含む空気を流入させることにより、イオンの測定を行う。外側のプレートと中央のプレートとの間隔はそれぞれ４ｍｍであり、分極電解は１０００V/ｍとする。測定原理としては、外側の２枚のプレートは分極電位（＋または−）を有し、中央のプレートは線形の検出プレートであり、中央のプレートを任意の電位に帯電させ、空気を流入させた後、任意時間経過後の電位差によって生じた単位体積あたりのイオン個数で表す。この原理はエーベルトイオンカウンターに属するものであり、形態としては上記平行平板形以外に、同軸同筒形でもよい。測定装置としては、この他に、この原理を応用したゲルディエン型でも良い。
【００１６】
なお、本発明でいうマイナスイオンの発生量は、次のような測定方法によって測定される。
2004187905.tif 000002
【００１７】
また、本発明の他の一態様は、吸放湿性を有するセルロース系繊維からなるフィラメント糸および／またはスパン糸を用いるもので、かかるセルロース系繊維としては、３０℃×９０％ＲＨにおける吸湿率が１８％以上で、かつ、吸放湿率差（△ＭＲ）が９％以上であるものを使用する。すなわち、吸湿率が１８％に満たないものは湿度を吸収せずに蒸れ感がある。また、後に定義するΔＭＲ（％）が９％未満のものは運動状態における衣服内の蒸れ感があり、着用時に不快感がある。
【００１８】
ここでいう吸湿性（ΔＭＲ）とは次の評価方法で測定したものである。
【００１９】
ΔＭＲ（％）＝ＭＲ2−ＭＲ1
ここで、ＭＲ1とは絶乾状態から２０℃×６５％ＲＨ雰囲気下に２４時間放置した時の吸湿率（％）を指し、洋服ダンスの中に入っている状態、すなわち着用前の環境に相当する。また、ＭＲ2とは絶乾状態から３０℃×９０％ＲＨ雰囲気下に２４時間放置した時の吸湿率（％）を指し、運動状態における衣服内の環境にほぼ相当する。ここで、吸湿率は、ＪＩＳ  Ｌ−１０９６の「水分率」に準じて測定した。
【００２０】
ΔＭＲは、ＭＲ2からＭＲ1の値を差し引いた値で表されるものであり、衣服を着用してから運動した時に、衣服内のムレをどれだけ吸収するかに相当し、ΔＭＲ値が高いほど快適であると言える。一般に、ポリエステルのΔＭＲは０％、ナイロンで２％、木綿で４％、ウールで６％と言われている。
【００２１】
本発明でいうセルロース系繊維は、竹、木材パルプ、リンターパルプおよびコットンリンターから選ばれた少なくとも１種を原料として作られたものであり、より好ましくは竹を原料としたものが最もマイナスイオンを多く発生させられる点でよい。また、かかる竹は、マイナスイオンを発生させられるだけでなく、吸湿性が、他の原料に比べ最も高く、敷物類用または衣料用繊維としては最も適している。竹の原産地としては、アジアを中心に世界各国に広がっているが、特に中国産の竹が好ましく使用される。
【００２２】
これら原料を一般の再生セルロース系繊維と同様な処理手段により、フィラメント糸やスパン糸を製造することができる。例えばビスコース法の場合、竹をアルカリ及び二硫化炭素と反応させ、アルカリデンサートとして苛性ソーダに溶解して紡糸し、セルロースを凝固・再生することにより製造する。他の製法としては、銅アンモニア法、直接溶解法や、アセテートなどの半合成繊維としても製造することができる。
【００２３】
マイナスイオンを発生させるその他のセルロース系繊維としては、天然繊維である月桃、ケナフ、亜麻（リネン）・苧麻（ラミー）、大麻を原料とした繊維も好ましく用いられる。
【００２４】
本発明は、該セルロース系繊維を１００％使いの敷物類として用いることができるが、敷物類用とした場合の十分な強度が得られないため、上記再生セルロース系繊維以外の再生繊維や、天然繊維として木綿、麻、絹、羊毛、カシミア、アルパカ、モヘア、アンゴラなど、または、合成繊維と、任意の割合で混合することが好ましい。
【００２５】
かかる合成繊維としては、ポリエステル系繊維、ポリアミド系繊維およびアクリル系繊維から選ばれた少なくとも１種の合成繊維が好ましく使用される。
【００２６】
たとえば、かかるポリエステル系繊維としては、ポリトリメチレンテレフタレート、ポリエチレンテレフタレート、ポリブチレンテレフタレートなどを使用することができる。また、ポリアミド系繊維としては、ナイロン６やナイロン６６、さらに、アクリル系繊維としては、ポリアクリロニトリルが好ましく用いられるが、これらに限定されるものではない。
【００２７】
本発明でいう敷物類には、カーペット類繊維構造物、靴の中敷き類繊維構造物が含まれる。
【００２８】
本発明でいうカーペット類繊維構造物とは、形態を限定するものではなく、例えば、段通、ウイルトン、ダブルフェイス、アキスミンスター等の織りカーペット類、タフテッド、フックドラグ等の刺繍カーペット類、ボンデッド、電着、コード等の接着カーペット類、ニット、ラッセル等の編みカーペット類、ニードルパンチ等の圧縮カーペット類に代表されるカーペット、あるいはその組み合わせを用いることができ、また、その使用目的も限定されず、居室、キッチン、玄関、ダストコントロール、ベランダ等の住居用、オフィス、学校、病院、美術館、劇場、ホテル、レストラン、銀行、デパート、小売り店等の商業用、鉄道、乗用車、バス、船舶、航空機等の輸送用、陸上競技場、野球場、ゴルフ場、テニスコート、フィットネスクラブ、プールサイド等の屋内外スポーツ用等に適応される。
【００２９】
本発明でいう靴の中敷き類繊維構造物とは、布地およびこれに付帯する帯状物、紐状物など、繊維から構成されるものを全て含むものである。特に、中敷き地を構成する布地では織物、編物の形態が好ましく、また、不織布も適用できる。
織物で例示すると、組織は平織、蜂巣織物、からみ織、が好ましく用いられる。
本発明の中敷き類とは、靴に用いられる布帛形態であれば特に限定することはなく、一般革靴用中敷き類、ブーツ用中敷き類、スポーツ靴用中敷き類などの中敷き類が例示される。
【００３０】
【実施例】
以下、実施例によって本発明をさらに詳細に説明するが、本発明はこれら実施例に限定されるものではない。なお、実施例中の％および部とは、断らない限り重量基準である。
＜評価方法＞
実施例中での品質評価は次の方法に従った。
2004187905.tif 000003
［吸湿性（ΔＭＲ）］
実施例１〜４で用いた中国産の竹を原料とするセルロース系繊維、および比較例１、２で用いた天然セルロース系繊維である綿について、次の方法で測定した。
【００３１】
ΔＭＲ（％）＝ＭＲ2−ＭＲ1
ここで、ＭＲ1とは絶乾状態から２０℃×６５％ＲＨ雰囲気下に２４時間放置した時の吸湿率（％）を指し、洋服ダンスの中に入っている状態、すなわち着用前の環境に相当する。また、ＭＲ2とは絶乾状態から３０℃×９０％ＲＨ雰囲気下に２４時間放置した時の吸湿率（％）を指し、運動状態における衣服内の環境にほぼ相当する。ここで、吸湿率は、ＪＩＳ  Ｌ−１０９６の「水分率」に準じて測定した。
【００３２】
ΔＭＲは、ＭＲ2からＭＲ1の値を差し引いた値で表されるものであり、衣服を着用してから運動した時に、衣服内のムレをどれだけ吸収するかに相当し、ΔＭＲ値が高いほど快適であると言える。一般に、ポリエステルのΔＭＲは０％、ナイロンで２％、木綿で４％、ウールで６％と言われている。
【００３３】
[パイルの形態保持性（視覚判定）]
カーペットに関して実使用による立毛部のへたりを視覚にて判定。
【００３４】
判定基準は、
○：ほとんどへたり無し
△：ややへたり有り
×：へたり非常に目立つ
実施例１
中国産の竹を原料とするセルロース系繊維（単繊維繊度２．２ｄｔｅｘ、繊維長５１ｍｍ）５０％重量と、ポリエステル繊維（単繊維繊度２．２ｄｔｅｘ、繊維長５１ｍｍ）５０％重量を用い、通常の長紡紡績工程によって、３０番手の紡績糸を得た。この紡績糸をポリエステル不織布の基布にタフティングマシーンによりパイルループ長を５ｍｍでタフティングした。後に染色工程において精練、漂白、マーセライズを行ない、仕上げ剤を付着させた後仕上げセットを行った。
この繊維構造物にスチレンーブタジエン重合体の接着剤でポリエステル不織布（裏貼り材）を接着させてカーペットを形成した。
【００３５】
実施例２
中国産の竹を原料とするセルロース系繊維（単繊維繊度２．２ｄｔｅｘ、繊維長５１ｍｍ）５０％重量と、ポリエステル繊維（単繊維繊度２．２ｄｔｅｘ、繊維長５１ｍｍ）５０％重量を用い、通常の長紡紡績工程によって、３０番手の紡績糸を得た。この紡績糸をポリエステル不織布の基布にタフティングマシーンによりパイルループ長を３０ｍｍでタフティングした。後に染色工程において精練、漂白、マーセライズを行ない、仕上げ剤を付着させた後仕上げセットを行った。この繊維構造物にスチレンーブタジエン重合体の接着剤でポリエステル不織布（裏貼り材）を接着させてカーペットを形成した。
【００３６】
実施例３
中国産の竹を原料とするセルロース系繊維（単繊維繊度２．２ｄｔｅｘ、繊維長３８ｍｍ）を用いて、短紡紡績工程にて、４０番手の紡績糸を得た。
【００３７】
これを両面丸編機にて、編地裏面側（足裏面側）構成糸に用い、アクリル紡績糸１／５２を、編地表面側構成糸に用い、裏面側ハニカムリバーシブル編組織となる丸編地を編成した。この編地を通常の丸編地の染色法に準じ、リラックス・精練と染色および乾燥、仕上加工を行い、３６ウエル／インチ、４８コース／インチ、目付が１９０ｇ／ｍ2 の靴中敷き用編物を得た。
【００３８】
実施例４
実施例３と同様に中国産竹繊維の４０番手紡績糸を、両面丸編機にて、編地裏側構成糸に用い、編地表側構成糸にナイロンフィラメント加工糸７８デシテックス２４フィラメント糸を用い丸編を編成した。この編地を通常の丸編地の染色法に準じ、リラックス・精練と染色および乾燥、仕上加工を行い、３３ウエル／インチ、４２コース／インチ、目付が２２０ｇ／ｍ2 の靴中敷き用用編地を得た。
【００３９】
比較例１
天然セルロース系繊維である綿（単繊維繊度１．１ｄｔｅｘ、繊維長５１ｍｍ）５０％重量と、ポリエステル繊維（単繊維繊度１．１ｄｔｅｘ、繊維長５１ｍｍ）５０％重量を用い、通常の長紡紡績工程によって、５０番手の紡績糸を得た。
【００４０】
この紡績糸をポリエステル不織布の基布にタフティングマシーンによりパイルループ長を２ｍｍでタフティングした。後に染色工程において精練、漂白、マーセライズを行ない、仕上げ剤を付着させた後仕上げセットを行った。この繊維構造物にスチレンーブタジエン重合体の接着剤でポリエステル不織布（裏貼り材）を接着させてカーペットを形成した。
【００４１】
比較例２
天然セルロース系繊維である綿（単繊維繊度１．１ｄｔｅｘ、繊維長５１ｍｍ）５０％重量と、ポリエステル繊維（単繊維繊度１．１ｄｔｅｘ、繊維長５１ｍｍ）５０％重量を用い、通常の長紡紡績工程によって、５０番手の紡績糸を得た。
【００４２】
この紡績糸をポリエステル不織布の基布にタフティングマシーンによりパイルループ長を５０ｍｍでタフティングした。後に染色工程において精練、漂白、マーセライズを行ない、仕上げ剤を付着させた後仕上げセットを行った。この繊維構造物にスチレンーブタジエン重合体の接着剤でポリエステル不織布（裏貼り材）を接着させてカーペットを形成した。
【００４３】
【表１】
2004187905.tif 000004
【００４４】
【発明の効果】
本発明によれば、マイナスイオンを発生する敷物類、または吸放湿性に優れ、従来のセルロース系繊維を含有する敷物類より、快適性に優れた敷物類を提供することができる。特に、カーペット、靴の中敷きなどに好ましく用いることができる。